(57)【要約】      （修正有）【課題】圧縮気体(compressed gas)を用いたフィラメント及びシート状の生分解性ポリエステル材料を提供する。【解決手段】ａ）圧縮気体を反応溶媒として用い、触媒の存在下環状単量体を液相重合して生分解性ポリエステルを製造する段階；ｂ）上記生分解性ポリエステルをフラッシュ紡糸してフィラメント材料を製造する段階；及びｃ）上記フィラメント材料をカレンダリングして点結合した形態のシート材料を製造する段階を含む。安定化剤の添加を必要としない圧縮気体を反応溶媒として用い、液相重合反応とフラッシュ紡糸が単一連続工程でなされるため、医学、化学、農学、環境などの分野で有用な生分解性及び生体適合性材料として用いられる生分解性ポリエステル材料の製造に有用である。【選択図】図１
2008002048.tif 000002
【特許請求の範囲】
【請求項１】
ａ）圧縮気体を反応溶媒として用い、触媒の存在下に、環状単量体を液相重合させて生分解性ポリエステルを製造する段階と；
ｂ）前記生分解性ポリエステルをフラッシュ紡糸してフィラメント材料を製造する段階と；
ｃ）前記フィラメント材料をカレンダリングして点結合した形態のシート材料を製造する段階と；
を含む、圧縮気体を用いたフィラメント及びシート状の生分解性ポリエステル材料の製造方法。
【請求項２】
前記圧縮気体が、ＨＦＣ−２３、ＨＦＣ−３２、ＨＦＣ−１５２ａ、ＨＦＣ−１４３ａ、ＨＦＣ−１３４ａ、ＨＦＣ−１２５、ＨＦＣ−２２７ｅａ、ＨＦＣ−２３６ｆａ、ＨＦＣ−２４５ｆａ、ＨＦＣ−２５４ｃｂ、ＳＦ６、ＨＦＣ−４−１０−ｍｅｅ、Ｃ−３１８（ペルフルオロシクロブタン）、ＨＣＦＣ−２２、ＨＣＦＣ−１４１６、ＨＣＦＣ−１４２６、ＨＣＦＣ−２２５ｃａ／ｃｂ、ジメチルエーテル、亜酸化窒素、プロパン、ブタン、並びにこれらの混合物及びこれらと二酸化炭素の混合物からなる群より選択されることを特徴とする、請求項１記載の製造方法。
【請求項３】
前記圧縮気体が、二酸化炭素との混合物である場合に、混合物全体の反応溶媒に対する二酸化炭素の重量分率が２０％以下であることを特徴とする、請求項２記載の製造方法。
【請求項４】
前記圧縮気体が、冷却過程を経て完全に液化した後、加圧されて液体状態で添加されることを特徴とする、請求項１記載の製造方法。
【請求項５】
前記環状単量体が、ラクチド類、ラクトン類、環状カーボネート類、環状無水物類及びチオラクトン類からなる群より選択される１以上の単量体であることを特徴とする、請求項１記載の製造方法。
【請求項６】
前記環状単量体が、下記化学式（Ｉ）
【化１】
2008002048.tif 000007
（式中、Ｒ1及びＲ2は、それぞれ水素原子またはＣ1〜Ｃ4のアルキル基である）
で示される化合物Ａ及び化学式（II）
【化２】
2008002048.tif 000008
（式中、ｎは２〜５である）
で示される化合物Ｂから選択される１以上の化合物であることを特徴とする、請求項５記載の製造方法。
【請求項７】
前記化学式（Ｉ）の化合物Ａが、Ｌ−ラクチド、Ｄ−ラクチド、Ｄ，Ｌ−ラクチドまたはグリコリドであることを特徴とする、請求項６記載の製造方法。
【請求項８】
前記化学式（II）の化合物Ｂが、ε−カプロラクトンであることを特徴とする、請求項６記載の製造方法。
【請求項９】
前記圧縮気体に対する環状単量体の比率が、１重量％〜５０重量％であることを特徴とする、請求項１記載の製造方法。
【請求項１０】
前記触媒が、オクチル酸スズ（II）、塩化スズ（II）、酸化スズ（II）、スズオクチルエステル（II）、塩化スズ（II）二水和物、テトラフェニルスズ、ジエチル亜鉛、オクチル酸亜鉛、塩化亜鉛、酸化亜鉛、塩化アルミニウム及びアルミニウムエトキシドからなる群より選択される、請求項１記載の製造方法。
【請求項１１】
前記触媒のモル濃度が、１．０×１０−４mol/ｌ〜５．０×１０−１mol/ｌであることを特徴とする、請求項１記載の製造方法。
【請求項１２】
段階ａ）の液相重合反応において、さらに開始剤が添加されることを特徴とする、請求項１記載の製造方法。
【請求項１３】
前記開始剤が１，６−ヘキサンジオールまたは１−ドデカノールであることを特徴とする、請求項１２記載の製造方法。
【請求項１４】
前記開始剤のモル濃度が、１．０×１０−５mol/ｌ〜１．０×１０−３mol/ｌであることを特徴とする、請求項１２記載の製造方法。
【請求項１５】
段階ａ）の液相重合反応が、４０〜７００barの反応圧力の下で行われることを特徴とする、請求項１記載の製造方法。
【請求項１６】
段階ａ）の液相重合反応が、０．２〜５０時間の転化率が７０％以上になるようにして行われることを特徴とする、請求項１記載の製造方法。
【請求項１７】
段階ｂ）のフラッシュ紡糸が、段階ａ）の液相重合反応の実施時と同一の温度及び圧力の下で行われることを特徴とする、請求項１記載の製造方法。
【発明の詳細な説明】
【技術分野】
【０００１】
本発明は、圧縮気体を反応溶媒として用い、環状単量体を液相重合させ生分解性ポリエステルを製造し、これをフラッシュ紡糸し、カレンダリングしてフィラメント及びシート状の高分子材料を製造する段階を含む、圧縮気体を用いた生分解性ポリエステル材料の製造方法に関する。
【背景技術】
【０００２】
デュポン（Dupont; E.I. du Pont de Nemours）は、過去数年間タイベック（Tyvek；登録商標）スパンボンデッドオレフィンシート生産物を製造している。この間デュポンは、フラッシュ紡糸不織シート生産物の面結合材料及び点結合材料の二つの基本形態を開発した。面結合した材料は、一般に、シートの面の全域で熱的に結合しており、点またはパターン結合した材料は、より強く結合し、またはそれほど強く結合していない部分を形成するパターンまたは点で熱的に結合している。前記の面結合した生産物は、一般に点結合したものよりごわごわして紙のような質感を有する反面、点結合した生産物は、より柔軟な繊維のような質感を有する性向がある。
【０００３】
一般的なフラッシュ紡糸装置は、米国特許第３，８６０，３６９号(Brethauer等)に開示されており、フレックスフィラメント状フィルム−フィブリルストランド及びその不織シート材料としての形成方法は、米国特許第３，０８１，５１９号(Blades等)、第３，２２７，７９４号(Anderson等)、第３，１６９，８９９号(Steuber)(全てデュポンに譲渡されている)に幅広く記述されている。この方法は、過去数年間、多様に改良されながらタイベックスパンボンデッドオレフィンの製造に用いられてきた。
【０００４】
生分解性高分子材料は、固有の分解特性により医学、農学、環境など種々の分野で脚光を浴びているが、特に環境及び医学分野での価値が急激に増大している物質である。
【０００５】
生分解性高分子は、大きく天然生分解性高分子と合成生分解性高分子に分けられる。このうち、天然生分解性高分子は原料が天然物であるため、環境に対する親和性が高く、物理的性質や生命体に対する適応性が高いため、有力な物質として認識されているが、高価で天然物の特性上、その物質を任意に調節し難いのが大きな短所として指摘されている。反面、合成生分解性高分子は、天然生分解性高分子が有していない点を人為的に調節して補完できるという点で、最近になってその商業的価値が非常に高く評価されている。
【０００６】
これら合成生分解性の高分子材料のうち、特にポリラクチド(ｃＰＬＡ)は、その性質が比較的優れ、環境または生体に対する親和性及び無毒性等により環境及び医学分野で各種の用途に多様に用いられている。特に、使い捨て包装フィルム、農業用及び工業用フィルム、食品包装容器などのように環境分野で注目される用途に用いられ、薬物放出調節用薬物伝達システム(DDS)、骨及び組織固定用ピン、スクリュー及び縫合糸などの医学分野で既に開発されて用いられている。
【０００７】
このような合成生分解性高分子を高分子量で製造するためには、一般に、溶媒を用いずに単量体と触媒のみを用いて高分子の溶融温度以下でこれらを重合させる固相重合工程を経る。しかし、このような固相重合工程は、必然的に物性の不均一、低分子量物質の混入及び作業性の低下のような結果をもたらす問題がある。特に、大型の固体状態で製造された重合物を、成形加工工程に適用するためには、必ず小さな大きさに粉砕しなければならないが、これは商業的な規模の大量生産時に製造工程を複雑にし、製造原価を上昇させる要因として作用している。
【０００８】
このような生分解性及び生体適合性材料として有用なポリラクチド共重合体を製造するために、乳酸アルキル単量体、安定化剤及び金属化合物触媒を用いて超臨界二酸化炭素を分散媒 として開環重合させる方法が研究された(Hile, D.D.及びPishko, M.V., Macromol. Rapid Commun. 20: 511-514, 1999; Hile, D.D.及びPishko, M.V., J. Polym. Sci. Part A: Polym. Chem. 39: 562-570, 2001)。このような方法で生成されるポリラクチド共重合体は、超臨界二酸化炭素に不溶性であるため、安定化剤としてフッ素系高分子を用いなければならない。しかし、上記方法は４８〜７２時間重合反応を行っても、共重合体の分子量が２８，０００〜３０，０００g/mol程度にしかならず、長い反応時間に比べて重合体の分子量が非常に低いという短所がある。また、用いた安定化剤を除去する工程を反応終結後に追加で行わなければならない煩わしさがある。
一方、二酸化炭素は、低い臨界温度と圧力、安い価格、不燃焼性及び無毒性により幅広く用いられる超臨界流体である。しかし、超臨界二酸化炭素は、フッ素系高分子とシリコーン系高分子(siloxane polymers)を除いた他の高分子重合体を溶解させないという問題がある。反面、炭化水素類溶媒とヒドロクロロフルオロカーボン類(ＨＣＦＣｓ)溶媒は、高分子量の多様な重合体を十分に溶解させるものとして知られている。
【０００９】
そこで、本発明者らは固相工程で重合し、または超臨界二酸化炭素を用いる従来の生分解性ポリエステルの製造方法の短所を改善するために鋭意研究努力した結果、超臨界状態であり、液相重合反応が可能な溶媒であるＨＦＣ類、ＨＣＦＣ類、ジメチルエーテルまたはこれらの混合物のような圧縮気体を反応溶媒として用い、短時間内に高分子量の粒子状の重合体を製造し、連続工程で反応器内に生成された重合体をフラッシュ紡糸し、カレンダリングして上記重合体のフィラメント及びシート状の高分子材料を製造する方法を開発することにより本発明を完成した。
【発明の開示】
【発明が解決しようとする課題】
【００１０】
従って、本発明の目的は、多様な高分子を対象として安定化剤を用いない簡単な工程により短時間でフィラメント及びシート状の生分解性ポリエステル高分子材料を製造する方法を提供することである。
【課題を解決するための手段】
【００１１】
上記目的を達成するために、本発明は
ａ）圧縮気体を反応溶媒として用い、触媒の存在下に、環状単量体を液相重合させて生分解性ポリエステルを製造する段階と；
ｂ）前記生分解性ポリエステルをフラッシュ紡糸してフィラメント材料を製造する段階と；
ｃ）前記フィラメント材料をカレンダリングして点結合した形態のシート材料を製造する段階
を含む、圧縮気体を用いてフィラメント及びシート状の生分解性ポリエステル材料を製造する方法を提供する。
【００１２】
以下、本発明の製造方法を段階別にさらに詳しく説明する。
【００１３】
本発明による製造方法の特徴は、生分解性高分子材料を重合する段階において、圧縮気体を反応溶媒として用い、触媒の存在下に、環状単量体を液相重合して高分子量の生分解性の単一重合ポリエステルまたは共重合ポリエステルを製造した後、これと連続した単一工程で重合された生分解性ポリエステルとを、重合反応の実施時と同一の温度及び圧力下でフラッシュ紡糸してフィラメント材料を製造し、このフィラメント材料をカレンダリングして点結合した形態のシート材料を製造することができるということである。
【００１４】
まず、段階ａ）は、触媒の存在下に、圧縮気体を反応溶媒として用いる液相重合反応により環状単量体の生分解性ポリエステルを製造する段階であり、１００℃〜２００℃の温度と４０〜７００barの反応圧力の下でポリエステル単量体を液相重合させる。
【００１５】
上記において、反応溶媒として用いる圧縮気体は超臨界状態であり、液相重合が可能なＨＦＣ類、ＨＣＦＣ類、ジメチルエーテル及びこれらの混合物から選択することが好ましい。
【００１６】
一般に、超臨界流体は、臨界温度（Ｔｃ）と臨界圧力（Ｐｃ）以上の物質と定義されるが、全ての純粋な気体は、圧力が増加しても液化し得ない臨界温度（Ｔｃ）と、その臨界温度で再び液化するのに必要な臨界圧力（Ｐｃ）とを有する。臨界温度及び臨界圧力以上にある超臨界流体は、液体に類似した溶解力を有しながら気体と類似した粘度特性を有するため、非圧縮性有機溶媒の替りに使用することが期待される。
【００１７】
超臨界流体としての二酸化炭素は、フッ素系またはシリコーン系高分子との特異な溶解現象により上記高分子の単一重合体あるいは共重合体の均一の液相重合に用いられる。しかし、上記高分子を除いた重合体製造では、大部分の重合体が超臨界二酸化炭素に不溶性を示すため、安定化剤を用いなければならないが、これは不均一重合反応を引き起こす原因となり、重合反応後に安定化剤を別途に除去しなければならない煩わしさがある。
【００１８】
これに対し、本発明では、溶解させることができる高分子が限定的であり、安定化剤の使用を必要とする超臨界二酸化炭素の代わりに、ＨＦＣ類、ＨＣＦＣ類、ジメチルエーテルまたはこれらの混合物のような圧縮気体を反応溶媒として用いる液相重合工程システムを開発した。好ましくは、前記圧縮気体として ＨＦＣ−２３、ＨＦＣ−３２、ＨＦＣ−１５２ａ、ＨＦＣ−１４３ａ、ＨＦＣ−１３４ａ、ＨＦＣ−１２５、ＨＦＣ−２２７ｅａ、ＨＦＣ−２３６ｆａ、ＨＦＣ−２４５ｆａ、ＨＦＣ−２５４ｃｂ、ＳＦ６、ＨＦＣ−４−１０−ｍｅｅ、Ｃ−３１８（ペルフルオロシクロブタン）、ＨＣＦＣ−２２、ＨＣＦＣ−１４１６、ＨＣＦＣ−１４２６、ＨＣＦＣ−２２５ｃａ／ｃｂ、ジメチルエーテル、亜酸化窒素、プロパン、ブタンまたはこれらの混合物、またはこれらと二酸化炭素の混合物が用いられる。二酸化炭素を混合する場合、混合物全体の反応溶媒に対する二酸化炭素の重量分率が２０％以下であることが好ましいが、これは、二酸化炭素の重量分率が２０％を超える場合には、高分子量の重合体が反応溶媒に溶けずに反応器内で沈殿重合がなされ得るためである。
【００１９】
本発明の液相重合工程に最も好ましい圧縮気体としてＨＣＦＣ−２２が用いられるが、ＨＣＦＣ−２２は水素原子と重合体に存在するエステル基との特異な相互作用により高分子量のポリエステルにも高い溶解力を示し、９６℃のＴｃと５０barのＰｃで比較的得やすい臨界点を有する超臨界流体である。具体的には、ＨＣＦＣ−２２溶媒は１）単量体、開始剤及び触媒を反応温度と圧力下で全て溶解させることができ、２）単量体に対して化学的に不活性であり、３）低廉で不燃性であり、無毒性であり、容易にリサイクルすることができるという長所を有する。
【００２０】
ＨＣＦＣ−２２のような圧縮気体を反応溶媒として用いる液相重合反応のために、本発明では容器に注入した圧縮気体を、まず冷却器を通過させて完全に液化した後、高圧用液体ポンプを用いて加圧し、高圧反応器に液体状態の圧縮気体が流入するようにした。この時、高圧反応器を圧力が３５０barで封止し、比例-積分-微分の温度制御器、温度計、加熱機、圧力計、安全弁及び反応物を攪拌するための攪拌機、これに従う速度調節機と速度を測定するための回転速度計を、装着した。
【００２１】
段階ａ）で用いる環状単量体としては、ラクチド類、ラクトン類、環状カーボネート類、環状無水物類及びチオラクトン類からなる群より選択される１以上の単量体が挙げられるが、好ましくは、下記化学式（Ｉ）で示される化合物Ａ及び/又は化学式（II）で示される化合物Ｂ： 
【００２２】
【化３】
2008002048.tif 000003
（式中、Ｒ1及びＲ2は、それぞれ水素原子またはＣ1〜Ｃ4のアルキル基である）
【００２３】
【化４】
2008002048.tif 000004
（式中、ｎは２〜５である）
を用いることができる。
【００２４】
より好ましくは、上記化合物Ａは、Ｌ−ラクチド、Ｄ−ラクチドまたはＤ，Ｌ−ラクチドなどのようなラクチド類またはグリコリド類であり、化合物Ｂは、ｎ＝５であるカプロラクトン、特にε−カプロラクトンである。
【００２５】
反応溶媒として用いられる圧縮気体に対する上記環状単量体の比率は、１重量％〜５０重量％が好ましく、５重量％〜４０重量％がより好ましい。反応溶媒に対する単量体の比率を１重量％未満として重合すると、低い分子量の重合体が得られ、単量体の比率を５０重量％を超えて重合すると、圧縮気体に重合体が全量溶解せず、一部分が超臨界重合でなく固相重合を起こすようになり、不均質な重合体が得られるため、好ましくない。
【００２６】
段階ａ）の液相重合反応に使用可能な触媒としては、亜鉛、スズまたはアルミニウム系の有機金属触媒またはビス（２，２−ジメチル−３，５−ヘプタンジオナト−Ｏ，Ｏ’−）亜鉛のような酸触媒を挙げることができる。有機金属触媒の代表的な例は、オクチル酸スズ（II）、塩化スズ（II）、酸化スズ（II）、スズオクチルエステル（II）、塩化スズ（II）二水和物、テトラフェニルスズなどのスズ系触媒；ジエチル亜鉛、オクチル酸亜鉛、塩化亜鉛、酸化亜鉛などの亜鉛系触媒；及び塩化アルミニウム、アルミニウムエトキシドなどのアルミニウム系触媒であるが、このうち、オクチル酸スズ（II）と塩化アルミニウムが、特に好ましい。
【００２７】
上記段階ａ）において、触媒のモル濃度は、１．０×１０−４mol/ｌ〜５．０×１０−１mol/ｌが好ましい。これらのモル濃度が５．０×１０−１mol/ｌより高い場合は、分子量調節剤として作用する開始剤の量が過度に多いため、得られる生分解性ポリエステルの分子量が３０，０００g/mol未満となり好ましくない。反面、触媒のモル濃度が、１．０×１０−４mol/ｌより低い場合は、反応時間が長くなるため、目的とする生分解性ポリエステルを得るのに４８時間以上の長時間を要し、これにより反応器の運転費用が上昇する問題が発生する。
【００２８】
段階ａ）の液相重合反応には、通常の開始剤を追加して添加することができるが、２価アルコールである１，６−ヘキサンジオール、１−ドデカノールなどが用いられる。この時、添加される開始剤のモル濃度は、１．０×１０−５mol/ｌ〜１．０×１０−３mol/ｌが好ましい。開始剤のモル濃度が、１．０×１０−３mol/ｌより高い場合は、反応速度を制御できる範囲より速くするため好ましくなく、これらのモル濃度が、１．０×１０−５mol/ｌより低い場合は、反応に関与するラジカルの数が不足して重合がされず、反応が進行しても成長速度が遅くなる問題が発生することがある。
【００２９】
段階ａ)で重合される生分解性ポリエステルの分子量は、反応溶媒として用いられた圧縮気体の種類、濃度、触媒の種類及び投入量、重合温度、圧力及び重合時間などにより調節される。段階ａ）の液相重合反応は０．２〜５０時間の間、転化率(conversion rate)が７０％以上になるように行うのが好ましい。
【００３０】
上記段階ａ）のように圧縮気体を液相重合反応の溶媒として用いると、短時間に高分子量の生分解性ポリエステルを重合し得るだけでなく、超臨界二酸化炭素を分散媒として用いる既存の重合方法とは異なり、安定化剤を添加する必要がないため、これを除去するための別途の工程を省略することができ、工程をより単純化させることができる。
【００３１】
段階ｂ）は、上記段階ａ）で重合された生分解性ポリエステルをフラッシュ紡糸して繊維形態のフィラメント材料を製造する段階であり、フラッシュ紡糸は液相重合反応の実施時と同一の温度及び圧力下で進行される。
【００３２】
図１を参照して上記段階ｂ）を説明すれば、次の通りである。まず、段階ａ）で製造された単一相の生分解性ポリエステル溶液を、反応器（１）で紡糸ノズル（２）を介してフラッシュ紡糸する。この時、紡糸された溶液は２相の液−液の分散液に分離されるが、分散液のうちの１つの相は、主に圧力により高分子を反応器から押し出して紡糸を可能にする紡糸剤を含む紡糸剤リッチ相であり、他の相は、大部分の生分解性ポリエステルを含有する重合体リッチ相である。この２相の液−液の分散液は、紡糸ノズル（２）を介して紡糸剤が非常に速やかに蒸発する(フラッシュされる)遥かに低い圧力、好ましくは、大気圧の領域にさらされ、重合体である生分解性ポリエステルは繊維形態のフィラメント材料として紡糸ノズル（２）から射出される。
【００３３】
このように射出された生分解性ポリエステルのフィラメント材料は、段階ｃ）でカレンダリング工程を経て点結合した形態のシート材料として製造される。図１に示されている通り、上記段階ｂ）でフィラメント材料が紡糸ノズル（２）から射出される時、振動子（３）が上記フィラメント材料に振動動作を与え、幅が約５〜２０cmである平らな繊維形態に変形させる。上記繊維は、紡糸ノズル（２）の下に約５０cm離れた地点に位置した網コンベヤ（net conveyer，５）上にディフレクター（４）に衝突して収集されるが、この時、高速で降り注ぐ繊維の衝突による損失を防ぐために、吸込送風機（６）を用いる。このように、網コンベヤ（５）上に収集された繊維はベルトを横切ってカレンダーロール（７）を通じてカレンダリングされながら点結合した形態のシート材料として製造される。このように製造された点結合シート材料は、面結合シート材料よりあまりごわごわしないため、柔軟な繊維のような質感を有することができる。
【００３４】
本発明により合成された生分解性ポリエステルをフラッシュ紡糸して製造されたフィラメント材料の比表面積をBET窒素吸収法(S. Braunauner, P. H. Emmett and E. Teller, J. Am. Chem. Soc. 60: 309-319, 1938)で測定し、これが１０〜５０m2/gmの範囲の比表面積を有することを確認する。上記結果は、他の繊維紡糸技術から得られたフィラメント材料の比表面積より相当高いものであり、本発明の製造方法が不織シート生産物において一般に要求される高い不透明度が提供できることを示すものである。
【００３５】
従って、本発明の製造方法は、圧縮気体を反応溶媒として用いる液相重合反応により短時間内に生分解性ポリエステルを製造でき、この連続工程でフラッシュ紡糸及びカレンダリングを通じてフィラメント及びシート状の高分子材料を製造することができるため、医学、化学、農学、環境など多様な分野で産業的利用価値の高い生分解性ポリエステル材料の製造に有用である。
【発明の効果】
【００３６】
上記で詳察した通り、本発明による生分解性ポリエステル材料の製造方法は、圧縮気体を反応溶媒として用いる液相重合反応により短時間で生分解性ポリエステルを製造することができ、この連続工程でフラッシュ紡糸及びカレンダリングを通じてフィラメント及びシート状の高分子材料を容易に製造することができるため、産業的利用価値の高い生分解性ポリエステル材料の製造に有用である。
【発明を実施するための最良の形態】
【００３７】
以下、本発明を下記実施例によりさらに詳しく説明する。ただし、下記実施例は、本発明を例示するためのものに過ぎず、本発明の範囲がこれらの実施例のみに限定されるものではない。
【００３８】
＜実施例１＞
３ｌの高圧反応器に単量体であるＬ−ラクチド９００ｇを入れ、触媒としてオクチル酸スズ８．３９ｇを添加した。この高圧反応器内部にＨＣＦＣ−２２  ２，６７４ｇを高圧用液体ポンプを用いて加圧して注入した後、反応器の内部温度を１３０℃、内圧を２４０barにした。温度と圧力が一定になった後、５時間液相重合反応を行った。重合されたポリラクチドの重量平均分子量（Ｍｗ）は、ウベローデ粘度法(Kim, S.H.等, Macromol. Chem. 193: 1623, 1992)で１００，０００〜１６０，０００g/molであり、ＭｅＯＨ沈殿法で求めた収率は９０〜９８％であった。
【００３９】
＜実施例２＞
Ｌ−ラクチド１，０９０ｇ、オクチル酸スズ１０．１７ｇ、ＨＣＦＣ−２２  ２，５９０ｇを用い、反応器の内圧を３２０barにしたことを除いては実施例１と同様の方法により液相重合反応を行った。得られたポリラクチドは、実施例１と類似した。
【００４０】
＜実施例３＞
Ｌ−ラクチド１，２４２ｇ、オクチル酸スズ１１．５９ｇ、ＨＣＦＣ−２２  ２，４６０ｇを用い、反応器の内圧を３４０barにしたことを除いては実施例１と同様の方法により液相重合反応を行った。得られたポリラクチドは、実施例１と類似した。
【００４１】
＜実施例４〜６＞
上記実施例１〜３で重合されたそれぞれのポリラクチド反応生成物を、紡糸ノズルを介してフラッシュ紡糸し、糸形態のフィラメント材料を製造した。この時、高圧ポンプを用いて反応溶媒であるＨＣＦＣ−２２を反応器内に追加で仕込み、紡糸する間、反応器の内部温度を１３０℃に、内圧を液相重合反応の実施時の圧力と同一に維持し、ノズルの温度を１８０〜２００℃に維持した。フラッシュ紡糸により製造したフィラメント材料の製造条件及び測定した分子量を下記表１に示した。
【００４２】
【表１】
2008002048.tif 000005
【００４３】
＜実施例７〜９＞
上記実施例４〜６でフラッシュ紡糸したフィラメント材料のそれぞれを、振動子を経てコンベヤ上に繊維状態で集め、カレンダーロールを経てカレンダリングしながら点結合した形態のシート材料を形成した。形成したそれぞれの点結合シート材料の物性を測定し、これを下記表２に示した。
【００４４】
【表２】
2008002048.tif 000006
【図面の簡単な説明】
【００４５】
【図１】本発明により圧縮気体を用いてフィラメント及びシート状の生分解性ポリエステル材料を製造する工程を概略的に示した模式図である。
【図２】本発明の製造方法により製造された生分解性ポリエステルのフィラメント材料を示したものである。
【図３】上記図２の拡大図である。
【図１】
2008002048.tif 000009
【図２】
2008002048.tif 000010
【図３】
2008002048.tif 000011